(57)【要約】【課題】オンラインでの連続探傷中にも、安定して高いＳ／Ｎを得ることのできる超音波探傷方法を提供する。【解決手段】タイヤ探触子１０を用いた鋼板の超音波探傷方法において、タイヤ探触子１０から鋼板Ｓに伝送される超音波の有効ビーム幅と等しい距離を鋼板Ｓが移動する間に、３回以上の超音波の伝送および反射波波形データのサンプリングを行い、その３回以上のサンプリングデータの絶対値のそれぞれを１周期毎に平均処理しさらに超音波伝送方向に同一な距離で平均することにより各サンプリングデータにおけるノイズを抑制して鋼板Ｓにおける欠陥の位置を検出する。さらに、平均処理されたサンプリングデータを各サンプリング毎にバッファメモリに保存していき、超音波の有効ビーム幅と等しい距離を鋼板が移動する間のバッファメモリ内のサンプリングデータをバッファメモリから読み出して平均することにより、リアルタイムで欠陥データを検出する。【選択図】  図３
2011220898.tif 000002
【特許請求の範囲】
【請求項１】
タイヤ探触子を用いて通板中の鋼板内部に超音波を伝送し、その反射波波形に基づいて鋼板内部の欠陥を検出する鋼板の超音波探傷方法において、
前記タイヤ探触子から鋼板に伝送される超音波の有効ビーム幅と等しい距離を鋼板が移動する間に、３回以上の超音波の伝送および反射波波形データのサンプリングを行い、その３回以上のサンプリングデータの絶対値のそれぞれを１周期毎に平均処理し、さらにそれらの平均処理された波形データを超音波伝送方向に同一な距離で平均することにより各サンプリングデータにおけるノイズを抑制して鋼板における欠陥の位置を検出することを特徴とする鋼板の超音波探傷方法。
【請求項２】
前記平均処理された波形データを各サンプリング毎に、パルスジェネレータからの位置データと共にメモリに保存していき、前記超音波の有効ビーム幅と等しい距離を鋼板が移動する間の前記メモリ内のサンプリングデータを前記メモリから読み出して超音波伝送方向に同一な距離で平均することにより、リアルタイムで欠陥を検出することを特徴とする請求項１記載の鋼板の超音波探傷方法。
【請求項３】
前記超音波の有効ビーム幅をｘ、超音波の繰り返し送信周波数をＦ、鋼板の通板速度をＶとしたときに（１）式で表わされるサンプリング数ｎが３以上となるように、通板速度Ｖを制御することを特徴とする請求項１または２に記載の鋼板の超音波探傷方法。
ｎ＝（ｘ／Ｖ）×Ｆ・・・（１）式
【発明の詳細な説明】
【技術分野】
【０００１】
本発明は、Ｓ／Ｎの高いオンライン連続探傷を行うことができる鋼板の超音波探傷方法に関する。
【背景技術】
【０００２】
鋼板品質の厳格化に伴い、鋼板材質の造り込みに加えて非破壊検査による内部欠陥の確実な検出が求められている。かかる非破壊検査システムの一例として、超音波探傷装置があり、特にタイヤ探触子を使用した超音波探傷装置は鋼板の非破壊検査分野において広く用いられている。
【０００３】
このタイヤ探触子は、図７に示すように、固定軸１１と、この固定軸１１の回りに回転自在に設けられたタイヤ１２と、固定軸１１に固定された超音波振動子１３からなっている。超音波振動子１３はタイヤ１２内部に充填された、超音波の媒体としての液体に浸され、固定軸１１に対して角度を遠隔で変えられるようになっている。この構成のタイヤ探触子１０のタイヤ１２を、検査対象、例えば薄鋼板Ｓの表面に接触させ、タイヤ探触子１０内の超音波振動子１３から超音波パルスを薄鋼板Ｓ内に送信し、薄鋼板Ｓの内部欠陥または板端面から反射して帰ってくる反射波を超音波振動子１３で受信する。
【０００４】
搬送テーブルロール（図示せず）にはパルスジェネレータが設けられており、通板中の薄鋼板Ｓ上にタイヤ１２を接触させて回転させながら反射波中の欠陥エコーを計測することにより、薄鋼板Ｓの幅方向の各位置における欠陥部を通板方向に連続して検出できる。しかし、反射波には、欠陥エコー以外にもノイズ成分が混在しているため、反射波の単純な信号レベルの閾値判定による検出方法のみでは、微小欠陥を安定して検出することは困難である。
【０００５】
特許文献１には、検査対象に対して超音波を送信し、検査対象内部の欠陥によって反射された超音波の反射エコーを検出することにより検査対象内部の欠陥を検査する超音波探傷のための超音波探傷信号処理方法において、検査対象内部を伝播した超音波を電気的な信号として受信する受信工程と、その受信工程により得られた信号のうち、超音波が検査対象の端部で反射された信号（エッジエコー）に対応する信号の振幅を制限する振幅制限工程と、その振幅制限工程を経た信号に対しＳＳＰ処理（Ｓｐｌｉｔ Ｓｐｅｃｔｒｕｍ Ｐｒｏｃｅｓｓｉｎｇ）を施すＳＳＰ処理工程と、を具備する超音波探傷信号処理方法が開示されている。
【０００６】
この特許文献１の超音波探傷信号処理方法では、超音波の反射波形を複数の帯域が異なるフィルターを通す分割スペクトル手法を適用することにより、Ｓ／Ｎを向上させており、更に、欠陥が鋼板のエッジ近傍に存在する場合、端面エコーの影響で欠陥エコーが打ち消される現象を抑制する信号処理を実施している。
【先行技術文献】
【特許文献】
【０００７】
【特許文献１】特開２０００−２１４１４１号公報
【発明の概要】
【発明が解決しようとする課題】
【０００８】
前掲の特許文献１に記載された分割スペクトル手法は、ノイズと欠陥エコーを分別してノイズをカットすることを目的としている。しかし、ノイズを欠陥と誤認識する場合もあるため、安定して高いＳ／Ｎを得ることは難しい。
【０００９】
それに対し、一般的な平均処理法はノイズを抑制する働きがあるため、安定したＳ／Ｎ向上が期待できる。この平均処理法を実施するには対象物を静止させた状態で、複数のデータをサンプリングすることが好ましい。しかし、鋼板の製造現場では通板しながらオンラインで連続探傷する必要があるため、製造ラインを停止して一箇所で複数のデータをサンプリングする方法は採用することができない。
【００１０】
そこで本発明は、オンラインでの連続探傷中において、安定して高いＳ／Ｎを得ることのできる超音波探傷方法を提供することを目的とする。
【課題を解決するための手段】
【００１１】
前記課題を解決するため、本発明の第１の構成は、タイヤ探触子を用いて通板中の鋼板内部に超音波を伝送し、その反射波波形に基づいて鋼板内部の欠陥を検出する鋼板の超音波探傷方法において、前記タイヤ探触子から鋼板に伝送される超音波の有効ビーム幅と等しい距離を鋼板が移動する間に、３回以上の超音波の伝送および反射波波形データのサンプリングを行い、その３回以上のサンプリングデータの絶対値のそれぞれを１周期毎に平均処理し、さらにそれらの平均処理された波形データを超音波伝送方向に同一な距離で平均することにより各サンプリングデータにおけるノイズを抑制して鋼板における欠陥の位置を検出することを特徴とする。
【００１２】
本発明においては、通板中の鋼板の欠陥を検出するために、タイヤ探触子を用いて超音波探傷を行う際に、タイヤ探触子から鋼板に伝送される超音波の有効ビーム幅と等しい距離を鋼板が移動する間にサンプリングした３つ以上のデータの絶対値を１周期毎に平均処理し、さらにそれらの平均処理された波形データを超音波伝送方向に同一な距離で平均することにより、ランダムなノイズ成分は抑制され、欠陥データは重ね合わされるため、Ｓ／Ｎが向上し、微小欠陥を安定して検出することができる。
【００１３】
本発明の第２の構成では、前記平均処理された波形データを各サンプリング毎に、パルスジェネレータからの位置データと共にメモリに保存していき、前記超音波の有効ビーム幅と等しい距離を鋼板が移動する間の前記メモリ内のサンプリングデータを前記メモリから読み出して超音波伝送方向に同一な距離で平均することにより、リアルタイムで欠陥を検出することができる。
本発明の第３の構成では、前記超音波の有効ビーム幅をｘ、超音波の繰り返し送信周波数をＦ、鋼板の通板速度をＶとしたときに（１）式で表わされるサンプリング数ｎが３以上となるように、通板速度Ｖを制御することを特徴とする。
ｎ＝（ｘ／Ｖ）×Ｆ・・・（１）式
【発明の効果】
【００１４】
本発明によれば、タイヤ探触子から鋼板に伝送される超音波の有効ビーム幅と等しい距離を鋼板が移動する間に、３回以上の超音波の伝送および反射波波形データのサンプリングを行い、その３回以上のサンプリングデータの絶対値のそれぞれを１周期毎に平均処理し、さらにそれらの平均処理された波形データを超音波伝送方向に同一な距離で平均することにより各サンプリングデータにおけるノイズを抑制して鋼板における欠陥の位置を検出するので、オンラインでの連続探傷中に、安定して高いＳ／Ｎを得ることができる。
【図面の簡単な説明】
【００１５】
【図１】本発明の実施の形態に係る鋼板のタイヤ探触子を用いた超音波探傷方法における各パラメータを示す説明図である。
【図２】本発明の実施の形態に係る鋼板の超音波探傷方法における鋼板の移動に伴う欠陥エコーレベルの説明図である。
【図３】本発明の実施の形態に係る鋼板の超音波探傷方法を実施するための信号処理装置の構成を示すブロック図である。
【図４】本発明の実施の形態に係る鋼板の超音波探傷方法の処理手順を示すフローチャートである。
【図５】本発明の実施の形態に係る鋼板の超音波探傷方法における信号処理の説明図である。
【図６】本発明の実施の形態に係る鋼板の超音波探傷方法により信号処理したオフライン試験結果を示す波形図である。
【図７】タイヤ探触子を用いた超音波探傷方法の概略図である。
【発明を実施するための形態】
【００１６】
以下、本発明の実施の形態を図面を用いて説明する。
図１に示すように、タイヤ探触子１０を用いた超音波探傷ではタイヤ探触子１０の設計上、所定の幅ｘ、例えば約３０ｍｍの幅（有効ビーム幅）で超音波が検査対象である通板中の鋼板Ｓに送信される。超音波信号の繰り返し送信周波数Ｆを適当な値に選ぶと、検査対象内部の、ある同じ欠陥に超音波ビームが遭遇するとき、図２の（ａ）〜（ｃ）に示すように、複数（ｎ）回（本例では３）の反射波にわたって欠陥エコーデータが出現する。
【００１７】
この欠陥エコーデータの生波形データ（サンプリングデータ）は、図５（ａ）に示すように正弦波波形の超音波が鋼板内部の欠陥や幅方向端部で反射することにより歪んだ波形となる。図の周期Ｔは、伝送する超音波の周期と等しい。次に、図５（ｂ）に示すように生波形データを全波整流して正方向だけの波形、すなわち絶対値の波形とする。次に、図５（ｃ）に示すように全波整流波形の１周期（Ｔ）毎の平均処理を行う。図５（ａ）〜（ｃ）までの波形は横軸が時間であるが、反射波の時間軸は鋼板の幅方向の距離に対応している。図５（ｃ）に示す平均処理された波形を、横軸（時間軸に対応する距離軸）を同一にして重ね合わせると、図５（ｄ）に示すようになる。そこで、超音波伝送方向に同一な距離で重ね合わされたデータの平均値を算出すると、最もピーク値を示す箇所が欠陥位置となる（図６（ｄ）参照）。
【００１８】
このように、複数（ｎ）回（本例では３回）の各反射波のサンプリングデータの絶対値の１周期毎の平均処理を行い、これらの超音波伝送方向に同一な距離上の平均値をとることで、波形中のランダムに変化するノイズが抑えられ、一方、欠陥エコーは各波形に出現しているので顕著になる。この処理を行うことにより、Ｓ／Ｎが著しく向上する。
この回数ｎは、有効ビーム幅をｘ、超音波の繰り返し送信周波数をＦ、薄鋼板Ｓの探傷速度（通板速度）をＶとすると
ｎ＝（ｘ／Ｖ）×Ｆ・・・・（１）式
で表される。ｎは、Ｓ／Ｎ向上の効果の点では少なくとも３回が望ましい。本実施の形態では、ｎ＝３としている。
【００１９】
例えば、よく使用されるタイヤ探触子型板波超音波探傷装置では有効ビーム幅ｘは３０ｍｍ（３×１０-2ｍ）であり、Ｆ＝５００Ｈｚとすると、（１）式より探傷速度（通板速度）Ｖ＝５ｍ／ｓ以下での運用が求められる。通常の鋼板製造工程では通板速度はＶ＝５ｍ／ｓ（３００ｍ／ｍｉｎ）以下であり、運用上問題がない。
【００２０】
図３は、本発明の実施の形態に係る鋼板の超音波探傷方法を実施するための信号処理装置の構成を示すものである。図３において、信号処理装置は、タイヤ探触子１０の超音波振動子１３（図７参照）に超音波周波数帯の正弦波信号を送信する正弦波発生装置２０と、検査対象である薄鋼板Ｓに送信された超音波の反射波を受信したアナログ信号をデジタル信号に変換するＡ／Ｄ変換部２１と、その信号を全波整流する全波整流部２２と、その信号を１周期毎に時間平均処理する演算部２３と、薄鋼板Ｓの移動距離を計測するパルスジェネレータ２４と、演算部２３で演算された１周期毎の時間平均値をパルスジェネレータ２４で計測された薄鋼板Ｓの移動距離（位置）に対応させて保存するバッファメモリ２５と、複数回計測した反射エコーの中から、薄鋼板Ｓの端部から同一距離にある部分の各波形の平均処理を行う演算部２６とを有している。
【００２１】
次に、図３〜図６を参照して本発明の実施の形態に係る超音波探傷方法を説明する。
まず、タイヤ探触子１０のタイヤ１２（図７参照）を検査対象、本例では薄鋼板Ｓに接触させ、正弦波発生装置２０から超音波振動子１３（図７参照）に超音波信号（正弦波）を送信する。これにより超音波振動子１３は超音波振動を発生し、その振動は薄鋼板Ｓ内に伝達される。振動は薄鋼板Ｓの内部の欠陥部または板端面から反射して超音波振動子１３まで戻ってくる。
【００２２】
図４のフローチャートにおけるステップＳ１００では、反射波のサンプリングデータである生波形データ（図５（ａ）参照）およびタイヤ探触子１０の通板方向位置データをパルスジェネレータ２４により取得する。なお、反射波は横軸に時間を取っているが、鋼板中を伝播する音速を測定することで距離に換算できる。
【００２３】
次に、ステップＳ１１０では、波形データをデジタル処理するためにＡ／Ｄ変換する。
次に、ステップＳ１２０では、次の平均処理のために全波整流処理を行う（図５（ｂ）参照）。
ステップＳ１３０では、波形データを送信周波数の１周期Ｔ毎に平均処理を行う（図５（ｃ）参照）。
【００２４】
ステップＳ１４０では、平均化処理したデータをバッファメモリ２５（図３参照）に保存する。波形データは超音波探傷のための超音波信号の繰り返し送信周波数Ｆで次々と受信されるので、バッファメモリ２５に逐次保存されていく。図４のフローチャートでは、通板方向の３０ｍｍ分（タイヤ探触子１０から伝送される超音波の有効ビーム幅分）の波形データが逐次、蓄積、更新されている状態を示している。
【００２５】
ステップＳ１５０では、バッファメモリ２５内の通板方向位置データの差分が３０ｍｍ以下かどうかを判定する。ＹＥＳの場合、すなわち全データが３０ｍｍ以内の分のデータであれば、ステップＳ１６０で全波形データを重ね合わせ、時間的に等しい距離の波形部分（図５（ｃ）のグラフの横軸が同じ位置）の各データを平均する（図５（ｄ）参照）。ステップＳ１５０でＮＯの場合、すなわち全データが３０ｍｍを超えておれば、バッファメモリ２５内のデータのうち、最も古いデータを消去し、その後、ステップＳ１５０に進む。
なお、本例では、有効ビーム幅を超えるデータは逐次消去するようにしているが、平均処理された波形データを各サンプリング毎に、パルスジェネレータからの位置データと共にメモリに保存していき、超音波の有効ビーム幅と等しい距離を鋼板が移動する間のメモリ内のサンプリングデータをメモリから読み出して超音波伝送方向に同一な距離で平均するようにしてもよい。
【００２６】
＜実施例＞
オフラインで、直径０．２ｍｍの貫通穴を開けた鋼板（鋼板厚み２．７ｍｍ）に対して、探傷周波数２．２５ＭＨｚで実際に探傷データを取得して前記信号処理をしたところ、Ｓ／Ｎが最大で４.０ｄＢ向上した。
図６はそのデータを示すものであり、（ａ），（ｂ），（ｃ）の３つの生波形データ（全波整流後）を１周期毎に平均化して各データを超音波伝送方向に同一な距離において平均したところ、（ｄ）に示すように、ノイズに比べて欠陥部が顕著に表れるデータが得られた。
【産業上の利用可能性】
【００２７】
本発明は、オンラインの連続探傷中に、安定して高いＳ／Ｎを得ることのできる超音波探傷方法として、通常品質の鋼板はもちろん、品質厳格の鋼板において好適に利用することができる。
【符号の説明】
【００２８】
１０  タイヤ探触子
１１  固定軸
１２  タイヤ
１３  超音波振動子
２０  正弦波発生装置
２１  Ａ／Ｄ変換部
２２  全波整流部
２３  演算部
２４  パルスジェネレータ
２５  バッファメモリ
２６  演算部
Ｓ  薄鋼板
【図２】
2011220898.tif 000003
【図３】
2011220898.tif 000004
【図４】
2011220898.tif 000005
【図７】
2011220898.tif 000006
【図１】
2011220898.tif 000007
【図５】
2011220898.tif 000008
【図６】
2011220898.tif 000009